КАТАЛИЗАТОР ДЛЯ ОКСИХЛОРИРОВАНИЯ

1. Способ оксихлорирования этилена для получения 1,2-дихлорэтана при циркуляции газа с уменьшенным накоплением водорода, включающий следующие стадии:
(А) подачу этилена, кислорода и хлористого водорода в качестве эдуктов в реактор для оксихлорирования, причем хлористый водород содержит водород;
(B) взаимодействие эдуктов на катализаторе, содержащем на носителе:
- от 3,5 до 12,5 мас.% меди в виде соли меди,
- от 0,1 до 1,0 мас.% магния в виде соли магния,
- от 0,1 до 2,0 мас.% калия в виде соли калия
с образованием 1,2-дихлорэтана и воды, по меньшей мере, при частичном превращении содержащегося водорода в воду;
(C) обработку выходящего из реактора продукта и возвращение циркулирующего газа в реактор для оксихлорирования.
2. Способ по п.1, отличающийся тем, что катализатор содержит на носителе от 7,5 до 9,0 мас.% меди в виде соли меди, от 0,3 до 0,7 мас.% магния в виде соли магния и от 0,6 до 0,9 мас.% калия в виде соли калия.
3. Способ по одному из пп.1 или 2, отличающийся тем, что носитель катализатора выбран из группы оксидов алюминия, таких как альфа-оксид алюминия, бета-оксид алюминия, гамма-оксид алюминия, активированных оксидов алюминия, оксидов кремния, таких как силикаты, силикагели, кремневая кислота и кизельгур, графит, оксиды металлов, оксиды циркония, цеолиты, жидкое стекло, пемза, глины, корунды или смеси вышеназванных веществ.
4. Способ по одному из пп.1 или 2, отличающийся тем, что катализатор содержит в качестве носителя гамма-оксид алюминия.
2
5. Способ по одному из пп.1 или 2, отличающийся тем, что катализатор имеет удельную BET поверхность в пределах от 60 до 200 м/г.
2
6. Способ по одному из пп.1 или 2, отличающийся тем, что катализатор имеет удельную BET поверхность в пределах от 80 до 145 м/г.
2
7. Способ по одному из пп.1 или 2, отличающийся тем, что катализатор имеет удельную BET поверхность в пределах от 100 до 130 м/г.
8. Способ по одному из пп.1 или 2, отличающийся тем, что катализатор имеет вес после уплотнения 1000 г/л.
50
9. Способ по одному из пп.1 или 2, отличающийся тем, что катализатор имеет средний размер частиц (D) в пределах от 45 до 75 мкм.
10. Способ по одному из пп.1 или 2, отличающийся тем, что эдукты подают в реактор в молярном соотношении этилен: хлористый водород: кислород, соответственно, 1,0-2,0:2,0:0,5-1,0.
11. Способ по одному из пп.1 или 2, отличающийся тем, что эдукты подают в реактор в молярном соотношении этилен: хлористый водород: кислород, соответственно, 1,55-2,0:2,0:0,5-0,75.
12. Способ по одному из пп.1 или 2, отличающийся тем, что реактором для оксихлорирования является реактор с псевдоожиженным слоем.
13. Применение катализатора, содержащего на носителе:
- от 3,5 до 12,5 мас.% меди в виде соли меди,
- от 0,1 до 1,0 мас.% магния в виде соли магния,
- от 0,1 до 2,0 мас.% калия в виде соли калия
для предотвращения накопления водорода в способе оксихлорирования этилена для получения 1,2-дихлорэтана при циркуляции газа согласно одному из пп.1 или 12.